(57)【要約】【課題】連続的な製造における電極用スラリーの品質管理用の粘度を、ｉｎ  ｓｉｔｕで測定できる、電極用スラリーの粘度測定装置を提供する。【解決手段】  電極用粉末と溶剤とを混合した電極用スラリー５を存在させるスラリー存在室２と、前記スラリー存在室２に電極用スラリー５を導入するスラリー導入口３と、前記スラリー存在室２から電極用スラリー５を排出するスラリー排出口４と、前記スラリー存在室２に配置された振動式粘度計６と、前記振動式粘度計６に一定のスラリー流５ｃを提供するスラリー流発生機７と、を備えることを特徴とする電極用スラリーの粘度測定装置１。【選択図】図２
2018060703.tif 000002
【特許請求の範囲】
【請求項１】
電極用粉末と溶剤とを混合した電極用スラリーを存在させるスラリー存在室と、
前記スラリー存在室に電極用スラリーを導入するスラリー導入口と、
前記スラリー存在室から電極用スラリーを排出するスラリー排出口と、
前記スラリー存在室に配置された振動式粘度計と、
前記振動式粘度計に一定のスラリー流を提供するスラリー流発生機と、
を備えることを特徴とする電極用スラリーの粘度測定装置。
【請求項２】
前記振動式粘度計よりも前記スラリー導入口側に、前記スラリー導入口から導入される電極用スラリーによって生じる導入スラリー流を緩衝する第一緩衝部を備える請求項１に記載の電極用スラリーの粘度測定装置。
【請求項３】
前記振動式粘度計よりも前記スラリー排出口側に、前記スラリー排出口から排出される電極用スラリーによって生じる排出スラリー流を緩衝する第二緩衝部を備える請求項１又は２に記載の電極用スラリーの粘度測定装置。
【請求項４】
前記スラリー流発生機がスクリュープロペラ型の攪拌機である請求項１〜３のいずれか１項に記載の電極用スラリーの粘度測定装置。
【請求項５】
請求項１〜４のいずれか１項に記載の電極用スラリーの粘度測定装置を用いて、電極用スラリーの粘度を測定する方法。
【請求項６】
電極用粉末と溶剤とを混合して電極用スラリーを製造する混合装置と、
請求項１〜４のいずれか１項に記載の電極用スラリーの粘度測定装置と、
電極用スラリーを集電体に塗工する塗工装置と、を備える電極製造システム。
【発明の詳細な説明】
【技術分野】
【０００１】
本発明は、電極用スラリーの粘度測定装置に関する。
【背景技術】
【０００２】
電池やキャパシタなどの蓄電装置は正極及び負極からなる電極を具備する。一般に、電極は集電体と電極活物質層からなる。そして、一般的に、電極は、電極用粉末と溶剤とを混合した電極用スラリーを集電体に塗工し、当該電極用スラリーを乾燥して溶剤を除去する方法で製造される。ここで、製造される電極の品質を一定に保つ目的で、電極用スラリーの粘度に着目した技術も知られている。
【０００３】
例えば、特許文献１には、所定の粘度の電極用スラリーを、集電体に塗工する方法が記載されている（請求項１及び請求項４を参照。）。特許文献２には、粘度変化を抑制した正極用スラリーが記載されており（実施例及び図１を参照。）、また、特許文献３には、特定の粘度の負極用スラリーを用いた負極の製造方法が記載されている（請求項１、図４を参照。）。
【０００４】
また、蓄電装置の工業生産にあたり、電極用粉末と溶剤とを混合して電極用スラリーを製造する混合装置と、電極用スラリーを塗工する塗工装置とを、配管で連結して、連続的に電極用スラリー及び電極を製造する方法も知られている。
【０００５】
例えば、特許文献４には、電極用粉末と溶剤とを混合して電極用スラリーを製造する混合装置と、電極用スラリーを貯蔵するタンクと、電極用スラリーを塗工する塗工装置とを、配管で連結して、連続的に電極用スラリー及び電極を製造する方法が具体的に記載されている（図１を参照。）。特許文献４に記載の方法においては、電極用スラリーをサンプリングして、その粘度を測定している（００４７段落を参照。）。
【先行技術文献】
【特許文献】
【０００６】
【特許文献１】特開２０１６−５５２５４号公報
【特許文献２】特開２０１５−９９７６７号公報
【特許文献３】特開２０１５−１５３６５８号公報
【特許文献４】特開２０１３−２３２３６５号公報
【発明の概要】
【発明が解決しようとする課題】
【０００７】
本発明者は、連続的な製造において、電極用スラリーをサンプリングして、その粘度を測定するのではなく、ｉｎ  ｓｉｔｕ（その場）で電極用スラリーの粘度を測定することを志向した。そのための粘度計として、振動式粘度計を選択した。
【０００８】
ここで、混合装置で製造された電極用スラリーは、電極用スラリーを貯蔵するタンクを経由して、電極用スラリーを塗工する塗工装置に搬送されるが、常に一定の速度のスラリー流で電極用スラリーが塗工装置に搬送されるとは限らない。さらに、本発明者は、スラリーがタンクに導入される速度や、スラリーがタンクから排出される速度は、変化し得るため、タンク内に生じるスラリー流が一定とは限らないことに着目した。
【０００９】
そこで、振動式粘度計を用いて、種々の条件下で、粘度一定の電極用スラリーを実際に本発明者が測定したところ、本来は、同じ粘度のスラリーであるにもかかわらず、電極用スラリーの流れ（スラリー流）の速度の違いにより、測定値が異なることを知見した。これは、ｉｎ  ｓｉｔｕで電極用スラリーの粘度を測定する場合、振動式粘度計の値の変化が、スラリー流の速度の違いに因り生じたのか、それとも、電極用スラリーの粘度自体が変化したことに因り生じたのかを、判断できないことを意味する。かかる事態は、連続的な電極用スラリー及び電極の製造における品質管理上、不適切といえる。
【００１０】
本発明は、かかる事情に鑑みて為されたものであり、連続的な製造における電極用スラリーの品質管理用の粘度を、ｉｎ  ｓｉｔｕで測定できる、電極用スラリーの粘度測定装置を提供することを目的とする。
【課題を解決するための手段】
【００１１】
本発明者は、振動式粘度計に常に一定のスラリー流を提供できれば、上述した課題を解決できると考えた。
【００１２】
すなわち、本発明の電極用スラリーの粘度測定装置は、
電極用粉末と溶剤とを混合した電極用スラリーを存在させるスラリー存在室と、
前記スラリー存在室に電極用スラリーを導入するスラリー導入口と、
前記スラリー存在室から電極用スラリーを排出するスラリー排出口と、
前記スラリー存在室に配置された振動式粘度計と、
前記振動式粘度計に一定のスラリー流を提供するスラリー流発生機と、
を備えることを特徴とする。
【発明の効果】
【００１３】
本発明の電極用スラリーの粘度測定装置は振動式粘度計に一定のスラリー流を提供する。そのため、振動式粘度計による測定値は、スラリー導入口から導入される電極用スラリーによって生じる導入スラリー流や、スラリー排出口から排出される電極用スラリーによって生じる排出スラリー流による影響を受けにくい。したがって、本発明の電極用スラリーの粘度測定装置は、連続的な製造における電極用スラリーの品質管理用の粘度を、ｉｎ  ｓｉｔｕで測定するのに好適である。
【図面の簡単な説明】
【００１４】
【図１】本発明の電極用スラリーの粘度測定装置を備える電極製造システムの構成図である。
【図２】実施例１の電極用スラリーの粘度測定装置の模式図である。
【図３】評価例１の結果を示すグラフである。
【発明を実施するための形態】
【００１５】
以下に、本発明を実施するための形態を説明する。なお、特に断らない限り、本明細書に記載された数値範囲「ｘ〜ｙ」は、下限ｘ及び上限ｙをその範囲に含む。そして、これらの上限値及び下限値、並びに実施例中に列記した数値も含めてそれらを任意に組み合わせることで新たな数値範囲を構成し得る。更に、上記の何れかの数値範囲内から任意に選択した数値を新たな数値範囲の上限、下限の数値とすることができる。
【００１６】
本発明の電極用スラリーの粘度測定装置（以下、単に「粘度測定装置」ということがある。）は、電極用粉末と溶剤とを混合した電極用スラリーを存在させるスラリー存在室と、前記スラリー存在室に電極用スラリーを導入するスラリー導入口と、前記スラリー存在室から電極用スラリーを排出するスラリー排出口と、前記スラリー存在室に配置された振動式粘度計と、前記振動式粘度計に一定のスラリー流を提供するスラリー流発生機と、を備えることを特徴とする。
【００１７】
本発明の電極用スラリーの粘度測定装置は、蓄電装置に用いる電極を製造するためのものである。蓄電装置としては、一次電池、二次電池、キャパシタを例示できる。特に二次電池としては、リチウムイオン二次電池、ナトリウムイオン二次電池及びニッケル水素充電池を例示でき、キャパシタとしては、電気二重層キャパシタ及びリチウムイオンキャパシタを例示できる。
【００１８】
本発明の電極用スラリーの粘度測定装置は、電極用粉末と溶剤とを混合して電極用スラリーを製造する混合装置と、電極用スラリーを集電体に塗工する塗工装置との間に配置される。これらの装置は、混合装置−粘度測定装置−塗工装置の順に、配管を介して連結される。本発明の電極用スラリーの粘度測定装置は、混合装置と粘度測定装置と塗工装置とを備える電極製造システムのうちの、一装置であるといえる。
【００１９】
電極用粉末としては、正極用粉末でもよいし、負極用粉末でもよい。電極用粉末の具体例として、正極活物質、負極活物質、導電助剤、結着剤、セラミックスなどを例示できる。電極用粉末が電極活物質層を製造するためのものであれば、電極用粉末には正極活物質又は負極活物質から選択される活物質と、結着剤と、必要に応じて導電助剤が含有される。また、電極用粉末が電極活物質層を被覆するセラミックス層を製造するためのものであれば、電極用粉末にはセラミックスと結着剤が含有される。
【００２０】
溶剤としては、具体的にＮ−メチル−２−ピロリドン（以下、「ＮＭＰ」と略す場合がある。）、ジメチルホルムアミド、ジメチルアセトアミド、メタノール、アセトン、メチルエチルケトン、メチルイソブチルケトン、シクロヘキサノン、酢酸メチル、酢酸エチル、テトラヒドロフラン、及び、水を例示できる。これらの溶剤は、１種類を単独で用いてもよく、２種類以上を併用してもよい。汎用性、除去容易性などの観点から、溶剤としては、ＮＭＰ又は水が好ましい。
【００２１】
電極用スラリーは、溶剤及び溶剤以外の固形分からなる組成物と表現することもできる。電極用スラリーにおいて、溶剤以外の固形分（以下、単に「固形分」ということがある。）の配合量は、３０〜９０質量％の範囲内が好ましく、５０〜８０質量％の範囲内が好ましく、６０〜７０質量％の範囲内がより好ましい。
【００２２】
電極用スラリーは、混合装置を用いて製造される。電極用スラリーを製造するには、各成分を同時に又は順に加えて混合装置で混合すればよい。
【００２３】
混合装置としては、混合攪拌機、ボールミル、サンドミル、ビーズミル、分散機、超音波分散機、ホモジナイザー、ホモミキサー、プラネタリーミキサー、遊星式攪拌脱泡装置を例示できる。具体的な混合装置としては、商品名ディスパーミキサー（プライミクス株式会社）、商品名クレアミックス（エム・テクニック株式会社）、商品名フィルミックス（プライミクス株式会社）、商品名ペイントコンディショナー（レッドデビル社）、商品名DYNO-MILL（株式会社シンマルエンタープライゼス）、商品名アイリッヒ  インテンシブ  ミキサー（日本アイリッヒ株式会社）、商品名脱泡機DP-200（エム・テクニック株式会社）、商品名あわとり練太郎（株式会社シンキー）、商品名スターミル（アシザワファインテック株式会社）、商品名ホモディスパー（プライミクス株式会社）を挙げることができる。混合装置における混合速度は、電極用スラリーの各成分が好適に分散若しくは溶解できる速度を適宜設定すればよい。
【００２４】
上述したように、混合装置と本発明の電極用スラリーの粘度測定装置とは、配管で連結される。この配管は、粘度測定装置におけるスラリー導入口に連結される。上記配管には、混合装置側から順に、弁、及びポンプが配置されるのが好ましい。また、上記配管には、電極用スラリーに生じた泡を除去するための脱泡機が配置されてもよい。
【００２５】
粘度測定装置におけるスラリー存在室とは、電極用スラリーが滞留し得る箇所が存在する場所であればよい。スラリー存在室の具体例としては、一般にタンクと認識される容器が好ましい。スラリー存在室の他の具体例としては、配管の一部であって、部屋状の箇所を挙げることができる。スラリー存在室の外部形状としては、角柱形状、円柱形状又は球状を例示できる。スラリー存在室の材質は、電極用スラリーの品質に影響しないものであれば、限定されない。具体的な材質として、アルミニウム、鉄、ステンレス鋼などの金属材料や、ポリ塩化ビニル、ポリプロピレンなどの樹脂材料を例示することができる。
【００２６】
本発明の電極用スラリーの粘度測定装置においては、スラリー存在室に配置された振動式粘度計と、振動式粘度計に一定のスラリー流を提供するスラリー流発生機が共存することにより、連続的な製造における電極用スラリーの品質管理用の粘度を、信頼性の高い値で測定できる。なお、振動式粘度計とは、ＪＩＳ  Ｚ  ８８０３で規定する振動式粘度計を意味する。
【００２７】
振動式粘度計は、スラリー存在室において、常時スラリーが存在すると想定される箇所に振動式粘度計の粘度検出部が接触するように、配置される。振動式粘度計と、スラリー導入口及びスラリー排出口との位置関係について説明する。スラリー導入口から導入される電極用スラリーによって生じる導入スラリー流や、スラリー排出口から排出される電極用スラリーによって生じる排出スラリー流によって、振動式粘度計での測定結果が左右されない程度に、振動式粘度計と、スラリー導入口及びスラリー排出口とは離れた箇所に配置されるのが好ましい。スラリー存在室を上から視た際（いわゆる平面視）のスラリー存在室の最長径をＬ室とした場合、振動式粘度計とスラリー導入口との距離Ｌ粘−入は、Ｌ室／４≦Ｌ粘−入≦Ｌ室×３／４を満足するのが好ましく、Ｌ室／３≦Ｌ粘−入≦Ｌ室×２／３を満足するのがより好ましい。同様に、振動式粘度計とスラリー排出口との距離Ｌ粘−排は、Ｌ室／４≦Ｌ粘−排≦Ｌ室×３／４を満足するのが好ましく、Ｌ室／３≦Ｌ粘−排≦Ｌ室×２／３を満足するのがより好ましい。
【００２８】
スラリー流発生機は、振動式粘度計に一定のスラリー流を提供するものであれば、いかなる構造のものであってもよい。ここで、一定のスラリー流とは、同一の粘度のスラリーを測定した場合に、振動式粘度計の測定値に実質的に影響を与えない程度の、一定範囲の速度のスラリーの流れを意味する。
【００２９】
スラリー流発生機の一態様として、回転軸と回転軸に直接的または間接的に配置された攪拌翼とを具備し、攪拌翼の回転動作により、スラリー流を発生させる攪拌機を例示できる。攪拌機として、回転軸の軸方向に対して平行方向にスラリー流を発生させるスクリュープロペラ型の攪拌機を例示できる。また、攪拌機として、攪拌翼の面方向が略平行に配置され、回転軸の軸方向に対して垂直方向にスラリー流を発生させるパドル型の攪拌機を例示できる。また、攪拌機として、回転軸に間接的に配置された攪拌翼を具備し、回転軸の軸方向に対して垂直方向にスラリー流を発生させるシロッコファン型の攪拌機を例示できる。さらに、スラリー流発生機として、ポンプを用いてもよく、また、磁力を利用して攪拌子を回転させるマグネチックスターラーを用いてもよい。利便性、堅牢性などの観点から、スラリー流発生機としては、回転軸の軸方向に対して平行方向にスラリー流を発生させるスクリュープロペラ型の攪拌機が好ましい。
【００３０】
スラリー流発生機は、発生するスラリー流が振動式粘度計の粘度検出部に対して垂直方向で衝突する箇所に配置されるのが好ましい。スラリー流発生機から発生するスラリー流を一定の速度とするために、スラリー流発生機には、回転数、電圧、及び／又は、トルクなどの制御要素が一定範囲の値で設定される。スラリー流発生機から発生するスラリー流の流速は、スラリー導入口から導入される電極用スラリーによって生じる導入スラリー流の流速や、スラリー排出口から排出される電極用スラリーによって生じる排出スラリー流の流速よりも大きい方が好ましい。また、スラリー流発生機と振動式粘度計の粘度検出部との距離は、スラリー導入口と粘度検出部との距離や、スラリー排出口と粘度検出部との距離よりも短い方が好ましい。
【００３１】
スラリー存在室には、振動式粘度計の粘度検出部よりもスラリー導入口側に、スラリー導入口から導入される電極用スラリーによって生じる導入スラリー流を緩衝するための第一緩衝部が配置されるのが好ましい。同様に、スラリー存在室には、振動式粘度計の粘度検出部よりもスラリー排出口側に、スラリー排出口から排出される電極用スラリーによって生じる排出スラリー流を緩衝する第二緩衝部が配置されるのが好ましい。第一緩衝部及び第二緩衝部の存在に因り、導入スラリー流及び排出スラリー流が粘度検出部に直接の影響を与える状況を回避できる。
【００３２】
第一緩衝部及び第二緩衝部の材質としては、スラリー存在室の説明で例示したものを採用できる。第一緩衝部及び第二緩衝部の形状としては、板状が好ましい。そして、第一緩衝部及び第二緩衝部の形状が板状の場合、板面が導入スラリー流及び排出スラリー流の方向に対して垂直方向になるように、第一緩衝部及び第二緩衝部が配置されることが好ましい。また、第一緩衝部及び第二緩衝部は、スラリー導入口又はスラリー排出口と、振動式粘度計の粘度検出部とを結ぶ直線上に配置されるのが好ましい。第一緩衝部及び第二緩衝部は、スラリー存在室の底面に配置されていてもよいし、スラリー存在室の側面に配置されていてもよい。
【００３３】
上述したように、本発明の電極用スラリーの粘度測定装置と塗工装置とは、配管で連結される。この配管は、粘度測定装置におけるスラリー排出口に連結される。上記配管には、粘度測定装置側から順に、弁、及びポンプが配置されるのが好ましい。
【００３４】
混合装置、粘度測定装置、各弁及び各ポンプには、粘度測定装置における振動式粘度計にて測定された値に従い、これらの装置などの動作を総括的に制御する制御部が連結されているのが好ましい。
【００３５】
混合装置と粘度測定装置と塗工装置とを備える電極製造システムの一態様の構成図を図１に示す。図１の電極製造システム５０は、混合装置１０と粘度測定装置１と塗工装置２０とを備える。混合装置１０と粘度測定装置１は、第一配管１１を介して連結されており、第一配管１１には、第一弁１２及び第一ポンプ１３が配置されている。また、粘度測定装置１と塗工装置２０は、第二配管２１を介して連結されており、第二配管２１には、第二弁２２及び第二ポンプ２３が配置されている。そして、混合装置１０、第一弁１２、第一ポンプ１３、粘度測定装置１、第二弁２２、第二ポンプ２３、塗工装置２０には、制御部４０が電気的に接続されている。制御部４０は、ＣＰＵ及びメモリーを備えるコンピューターである。
【００３６】
なお、本発明は電極用粉末と溶剤とを混合した電極用スラリーに関するものであるが、固体電解質と溶剤とを混合した固体電解質用スラリーや、セラミックス積層型セパレーターを製造するための、セラミックスと溶剤とを混合したセパレーター用スラリーにも応用可能である。
【００３７】
以上、本発明の実施形態を説明したが、本発明は、上記実施形態に限定されるものではない。本発明の要旨を逸脱しない範囲において、当業者が行い得る変更、改良等を施した種々の形態にて実施することができる。
【実施例】
【００３８】
以下に、実施例などを示し、本発明をより具体的に説明する。なお、本発明は、実施例によって限定されるものではない。
【００３９】
（実施例１）
実施例１の電極用スラリーの粘度測定装置１の模式図を図２に示す。
実施例１の電極用スラリーの粘度測定装置１は、
電極用粉末と溶剤とを混合した電極用スラリー５を存在させるスラリー存在室２と、
前記スラリー存在室２に電極用スラリー５を導入するスラリー導入口３と、
前記スラリー存在室２から電極用スラリー５を排出するスラリー排出口４と、
前記スラリー存在室２に配置された振動式粘度計６と、
前記振動式粘度計６に一定のスラリー流５ｃを提供するスラリー流発生機７と、を備える。
【００４０】
スラリー存在室２は、ステンレス鋼製であり、外部形状が円柱形状のタンクである。スラリー存在室２には、その側壁の上方にスラリー導入口３が円状に開口し、そして、スラリー存在室２の側壁の下方であってスラリー導入口３に対面する方向にスラリー排出口４が円状に開口している。
【００４１】
スラリー導入口３からは電極用スラリー５が流入し、スラリー排出口４からは電極用スラリー５が排出する。スラリー導入口３から導入される電極用スラリー５によって導入スラリー流５ａが生じ、スラリー排出口４から排出される電極用スラリー５によって排出スラリー流５ｂが生じる。そして、スラリー存在室２の内部には、電極用スラリー５がスラリー存在室２の中ほどの水位で滞留している。
【００４２】
スラリー存在室２の内部には、スラリー導入口３及びスラリー排出口４から遠方の位置に、振動式粘度計６及びスラリー流発生機７が配置されている。振動式粘度計６の粘度検出部６ａが電極用スラリー５に接触するように、振動式粘度計６がスラリー存在室２の天井に固定されている。また、スラリー存在室２の天井に固定されているスラリー流発生機７は、攪拌翼７ａ及び回転軸７ｂを具備するスクリュープロペラ型のものである。攪拌翼７ａ及び回転軸７ｂは、電極用スラリー５中に配置されており、回転軸７ｂの軸は、粘度検出部６ａに対して直交する方向に配置されている。そして、攪拌翼７ａは、回転軸７ｂの軸方向と平行方向に一定のスラリー流５ｃを、振動式粘度計６の粘度検出部６ａの方向に発生させる。スラリー流５ｃの流速は、導入スラリー流５ａ及び排出スラリー流５ｂの流速よりも大きい。
【００４３】
スラリー存在室２の内部には、振動式粘度計６の粘度検出部６ａよりもスラリー導入口３側に、導入スラリー流５ａを緩衝する第一緩衝部８が配置されている。ステンレス鋼製で板状の第一緩衝部８は、振動式粘度計６の粘度検出部６ａとスラリー導入口３とを結ぶ直線に対して、板面が垂直となる状態で配置されている。したがって、第一緩衝部８は、スラリー導入口３から導入される電極用スラリー５によって生じる導入スラリー流５ａの粘度検出部６ａに対する影響を、効果的に排除している。
【００４４】
前段落の第一緩衝部８と同様に、スラリー存在室２の内部には、振動式粘度計６の粘度検出部６ａよりもスラリー排出口４側に、排出スラリー流５ｂを緩衝する第二緩衝部９が配置されている。ステンレス鋼製で板状の第二緩衝部９は、振動式粘度計６の粘度検出部６ａとスラリー排出口４とを結ぶ直線に対して、板面が垂直となる状態で配置されている。したがって、第二緩衝部９は、スラリー排出口４から排出される電極用スラリー５によって生じる排出スラリー流５ｂの粘度検出部６ａに対する影響を、効果的に排除している。
【００４５】
振動式粘度計６の粘度検出部６ａには、電極用スラリー５が一定のスラリー流５ｃで常に接触している。そのため、振動式粘度計６の値が変動した場合は、電極用スラリー５自体の粘度が変動したことを意味する。
【００４６】
（評価例１）
正極活物質、導電助剤、結着剤及びＮＭＰを混合し、正極活物質層形成用の正極用スラリーを製造した。同様に、負極活物質、導電助剤、結着剤及び水を混合し、負極活物質層形成用の負極用スラリーを製造した。さらに、セラミックス、結着剤及び水を混合し、正極活物質層または負極活物質層の上に形成されるセラミックス層形成用の電極用スラリーを製造した。レオメータを用いて、せん断速度１０ｓ−１での各スラリーの粘度を測定したところ、正極用スラリーの粘度は３５２３ｍＰａ・ｓであり、負極用スラリーの粘度は１８２４ｍＰａ・ｓであり、電極用スラリーの粘度は１４５５ｍＰａ・ｓであった。
【００４７】
各スラリーを、０〜１０分の間は２．２Ｌ／ｍｉｎ．のスラリー流で、１０〜２０分の間は１．１Ｌ／ｍｉｎ．のスラリー流で、２０〜３０分の間は０Ｌ／ｍｉｎ．のスラリー流で、３０〜４０分の間は流速２．２Ｌ／ｍｉｎ．のスラリー流で、振動式粘度計の粘度検出部に対して連続的に衝突させた時の、振動式粘度計における経時的な出力変化を観察した。結果を図３に示す。
【００４８】
図３の結果から、各スラリーともに、流速の変化による、振動式粘度計の出力変化が観察された。また、当然ではあるが、流速変化が無い場合、振動式粘度計の出力に変化はない。本発明の電極用スラリーの粘度測定装置は、振動式粘度計に一定のスラリー流を提供するスラリー流発生機を備えるため、連続的な製造における電極用スラリーの品質管理用の粘度を、ｉｎ  ｓｉｔｕで測定するのに好適であるといえる。
【符号の説明】
【００４９】
１  粘度測定装置
２  スラリー存在室
３  スラリー導入口
４  スラリー排出口
５  電極用スラリー
５ａ  導入スラリー流
５ｂ  排出スラリー流
５ｃ  スラリー流
６  振動式粘度計
６ａ  粘度検出部
７  スラリー流発生機
７ａ  攪拌翼
７ｂ  回転軸
８  第一緩衝部
９  第二緩衝部
１０  混合装置
１１  第一配管
１２  第一弁
１３  第一ポンプ
２０  塗工装置
２１  第二配管
２２  第二弁
２３  第二ポンプ
４０  制御部
５０  電極製造システム
【図１】
2018060703.tif 000003
【図２】
2018060703.tif 000004
【図３】
2018060703.tif 000005